(57)【特許請求の範囲】
【請求項１】
ポリ（プロピレン）、ポリエステルまたはポリアミドヤーンから成る熱可塑性カーペット織物と、このカーペット織物の裏側に適用されたブロックコポリマー組成物とを含む、容易にかつ完全にリサイクル可能なカーペットであって、前記ブロックコポリマー組成物が少なくとも
ａ）少なくとも２個の末端ポリ（ビニル芳香族）ブロック及び少なくとも１個の内部ポリ（共役ジエン）ブロックを有するブロックコポリマーと、
ｂ）ブロックコポリマー100重量部当たり30〜250重量部の量の非芳香族可塑化油と、
ｃ）ブロックコポリマー100重量部当たり30〜200重量部の量のポリ（ビニル芳香族）ブロック適合性樹脂とから成り、かつ150〜200℃の加工温度において５00Pa・ｓより低い溶融粘度を有することを特徴とするカーペット。
【請求項２】
ポリ（共役ジエン）ブロックの元のエチレン性不飽和が選択的に水素化されていることを特徴とする請求項１に記載のカーペット。
【請求項３】
ブロックコポリマー組成物がカーペット裏側に100〜1600g/m2の量で適用されていることを特徴とする請求項１に記載のカーペット。
【請求項４】
ブロックコポリマー組成物がカーペット裏側に200〜1000g/m2の量で適用されていることを特徴とする請求項３に記載のカーペット。
【請求項５】
ブロックコポリマー成分（ａ）として線状トリブロックコポリマーまたは多アームのラジアルもしくはスター形ブロックコポリマーが用いられ、これらのコポリマーのブロックは主として純粋スチレン並びに純粋ブタジエン及び／またはイソプレンにそれぞれ由来することを特徴とする請求項１から４のいずれか１項に記載のカーペット。
【請求項６】
ブロックコポリマー組成物中にパラフィン油が用いられていることを特徴とする請求項１から５のいずれか１項に記載のカーペット。
【請求項７】
ブロックコポリマー組成物中にオレフィンオリゴマーまたは低分子量オレフィンポリマーが用いられていることを特徴とする請求項１から５のいずれか１項に記載のカーペット。
【請求項８】
成分（ｃ）としてポリα−メチルスチレン樹脂が用いられていることを特徴とする請求項１から７のいずれか１項に記載のカーペット。
【請求項９】
ブロックコポリマー組成物の成分ａ）、ｂ）及びｃ）間の重量比が、ブロックコポリマー100重量部に対して成分ｂ）80〜180重量部、成分ｃ）75〜160重量部の範囲であることを特徴とする請求項１から８のいずれか１項に記載のカーペット。
【請求項１０】
150〜200℃の加工温度において0.5〜100Pa・ｓの溶融粘度を有するホットメルト組成物に由来することを特徴とする請求項１から９のいずれか１項に記載のカーペット。
【請求項１１】
適用後に熱処理によって融解して連続層となる微粉末の形態のブロックコポリマー組成物に由来することを特徴とする請求項１から10のいずれか１項に記載のカーペット。
【請求項１２】
適用されたブロックコポリマー組成物が充填剤として炭酸カルシウムを含有することを特徴とする請求項１から11のいずれか１項に記載のカーペット。
【請求項１３】
裏打層が0.5〜5mmの厚みと40〜60ショアーＡの硬度とを有することを特徴とする請求項１から12のいずれか１項に記載のカーペット。
【請求項１４】
請求項１から13のいずれか１項に記載のカーペットから得られる細断リサイクル可能カーペット。
【請求項１５】
容易にかつ完全にリサイクル可能なカーペットの裏打ちに用いるブロックコポリマー組成物であって、
ａ）少なくとも２個の末端ポリ（ビニル芳香族）ブロック及び少なくとも１個の内部ポリ（共役ジエン）ブロックを有するブロックコポリマー100重量部と、
ｂ）非芳香族可塑化油30〜250重量部と、
ｃ）末端ブロック適合性樹脂30〜200重量部と
を含有する組成物。
【請求項１６】
ａ）100重量部のブロックコポリマーと、
ｂ）80〜180重量部の可塑化油と、
ｃ）75〜160重量部の末端ブロック適合性樹脂と
を含有することを特徴とする請求項15に記載の組成物。
【請求項１７】
線状トリブロックコポリマーまたは多アームのラジアルもしくはスター形ブロックコポリマーを含有し、これらのコポリマーのブロックは純粋スチレン並びに純粋ブタジエン及び／またはイソプレンにそれぞれ由来することを特徴とする請求項15または16に記載の組成物。
【請求項１８】
非修飾ブロックコポリマーと、不飽和カルボン酸またはそのエステルもしくは無水物とのグラフト重合によって修飾されたブロックコポリマーとの混合物を含有することを特徴とする請求項15から17のいずれか１項に記載の組成物。
【請求項１９】
ブロックコポリマーの末端ブロックが3,000〜100,000、好ましくは5,000〜20,000の見掛け分子量を有し、場合によっては選択的に水素化された内部ポリ（共役ジエン）ブロックが10,000〜300,000、好ましくは30,000〜100,000の見掛け分子量を有することを特徴とする請求項15から18のいずれか１項に記載の組成物。
【請求項２０】
ポリ（共役ジエン）ブロックが共役ジエン分子に対して５〜50％のビニル基を有することを特徴とする請求項15から19のいずれか１項に記載の組成物。
【請求項２１】
完全なブロックコポリマーが結合したビニル芳香族化合物を20〜60重量％の量で含有することを特徴とする請求項15から20のいずれか１項に記載の組成物。
【発明の詳細な説明】
本発明は、ビニル芳香族および共役ジエン、特に各々スチレンおよびブタジエンおよび／またはイソプレンに由来するブロックコポリマーに基づくカーペット裏打材に関する。
さらに詳しくは、本発明は、ポリプロピレン、ポリエステルもしくはポリアミドカーペット用のカーペット裏打材に関する。
現在まで、ポリプロピレン、ポリエステルもしくはポリアミドカーペットの裏打ち材は、主として、所望により起泡剤および加硫剤と混合していてもよい、ラテックスとしてのスチレンおよびブタジエンのカルボキシル化コポリマーをカーペットの裏側に適用し、続いて手間と費用のかかる乾燥に付し、加硫するか、あるいはPVCのプラスチゾルをカーペットの裏側に適用することによって得られる。
かかる初期のカーペットは、通常、ポリプロピレン、ポリエステルまたはポリアミドのヤーンを同一の繊維または適合する出発材料を通してタフティングすることによって得ることができる。裏打ちの機能はタフテッドヤーンの固着である。
加えて、通常のカーペット裏打ちプロセスは、裏打材を接着するためのプライマーの使用、またはコロナ放電処理または火炎処理のごとき接着を改良するための他の方法の使用を必要とし得ることが一般的に知られている。
例えば、日本国特許出願第02255739号は、その２の末端ブロックがスチレンポリマーよりなって中央ブロックがエチレン−ブチレンコポリマーもしくはエチレンプロピレンコポリマーよりなる10〜55重量％のブロックコポリマー、40〜85重量％のポリプロピレンをベースとした樹脂及び５〜40重量％のポリエチレンをベースとした樹脂を含有する樹脂混合物組成物からなる連続シート状架橋発泡体を開示しており、これはプラスチックフィルムまたはシートに対する別の接着剤または結合剤で、もう１つの発泡体あるいは金属ホイル、紙、天然繊維もしくは合成繊維の不織布、ビニルレザー等のごとき種々の表面スキン材料に張り付けることができる。とりわけ、カーペットのごとき家庭用品をライニングするか裏打ちするための緩衝材料として使用され得る。しかしながら、該適用からは、長尺シート状架橋発泡体とそれに張り付けられた表面スキンとの間に十分な接着を得るためには、長尺シート状架橋発泡体の表面をコロナ放電処理または火炎処理に付さなければならないことが明らかに帰結される。
ブロックコポリマー、ポリプロピレンおよびポリエチレンの出発組成物の発泡は、発泡したシートのもう１つの層の表面への引き続いての張り付けと同様に、さらなるプロセス工程およびコストを要するのは理解されるであろう。
政府当局および環境当局の最近の圧力は、多くのプラスチック製品は完全にリサイクル可能な成分から製造されるべき必要性を強く強調している。リサイクル操作は、一般に、通常の廃棄ポリマー製品をその中の各成分の融点を超えた温度まで加熱溶融することを含む。次いで、得られた溶融プラスチック塊を用い、通常の押出成型等の操作を用いて新しい構造体または製品を形成する。リサイクル操作で遭遇する温度は、175℃を超えて長時間加熱するに際して、あるいは再生ポリマーの例えばブロー成型に要する約200℃を超える温度の短時間の持続の間に、少量または残存量の裏打ち組成物の炭化および／または脱色を引き起こし、それにより、再生プラスチックを視覚的に汚し暗色化する。
かかる操作は現在使用されているカーペット裏打材では可能でない。
該カーペットの裏打ち用ポリマー組成物は該カーペットの繊維ポリマーに十分適合して、再使用すべき製品中にブレンドする再生ポリマーの適当な物理特性を供するものでなければならないことは理解されるであろう。
従って、本発明の第一の目的は、環境に対するいかなる有意な負荷もなくして、できる限り低コストで完全にリサイクル可能であるべきカーペットを提供することにある。
本発明のもう１つの目的は、目的とするカーペットを製造するための経済的に魅力ある製法を提供することにある。
米国特許第3,772,234号より、
ａ）パラフィンワックスの主成分である石油ワックス、および
ｂ）少なくとも１つの実質的に完全に水素化されたポリブタジエンブロックを有するブロックコポリマーの、組成物に基づいて、7.5〜30重量％よりなり、水素化前の該ブロックは13ないし45％、特に13ないし17％（第１欄、30〜35行）および25〜31％（第４欄、33〜39行）の範囲の1,2−含量を有する石油ワックス組成物が知られている。
該石油ワックス組成物は紙または他の繊維状製品および金属ホイルまたはグラシンのごとき長尺ウェブとの密接な結合を形成するため、原理的には紙またはフィルムのコーティングまたはカーペットの裏打ちに使用できることが示されていたが、開示された組成物で用いられるタイプの石油ワックスは、通常の加工によって廃棄カーペットマスから新しい製品を製造することによるリサイクルを容易とするためには、ポリプロピレンまたはポリエステルカーペット繊維に十分には確かに適合しないことが理解されるであろう。
さらに、センチポイズで表した300゜Fにおける該組成物の示された粘度は、目的とする効果的なカーペット裏打ち加工にはあまりにも低いと明らかに考えられる。
当業者ならば、該リサイクル可能なカーペットの製造のためには、カーペット裏打ち材は以下のいくつかの要件の組合せに適合しなければならないことを認識するであろう。
ａ）裏打ち組成物はカーペットの全ての他の成分に十分に適合しなければならない。
ｂ）裏打ち組成物は上層のタフトへの完全な侵入を可能とするのに十分低い溶融粘度を有して、選択された加工条件において該タフトの十分な固着が得られるものでなければならない。ループ状パイルのタフテッドカーペットでは、該固着は＞3kgであるべきで、一方、カットパイルでは、固着は＞1kgであるべきである。通常の加工温度は150℃ないし200℃の範囲である。
ｃ）裏打ち組成物は使用条件下でカッペットの裏の十分な丈夫さを供するものでなければならない。
ｄ）カーペット裏打ち組成物は貯蔵、輸送中に、または最終のカッペットの使用条件下で粘着性となってはならない。
ｅ）経済的理由で、分散させた炭酸カルシウムまたはシリカ、水酸化マグネシウムまたは酸化アルミニウム三水和物のごとき充填剤および／または難燃剤の有意量をカーペット裏打ち組成物に添加することが可能である。
鋭意研究および実験をした結果、今回、少なくとも：
ａ）少なくとも２の末端ポリ（ビニル芳香族）ブロックおよび少なくとも１の内部ポリ（共役ジエン）ブロックを含有するブロックコポリマー、ここで元のエチレン性不飽和は所望により選択的に水素化されていてもよく、該ブロックコポリマーは所望により極性原子団でグラフト化されていてもよく、
ｂ）非芳香族可塑化油、
ｃ）末端ブロック適合性樹脂
よりなるブロックコポリマー組成物をカーペット繊維の裏側に適用することによって、目的とするリサイクル可能なカーペットが得られることが驚くべきことに判明した。
本発明によりカーペット裏に適用される該ブロックコポリマー組成物の量は100〜1600g/m2カーペット裏面、好ましくは200ないし1000g/m2の範囲である。
適切に適用されることが判明したブロックコポリマーは、好ましくは、線状のトリブロックコポリマーあるいは多アームの（２アームを超える）ラジアルまたはスター形状のブロックコポリマーであり、そのブロックは各々スチレンおよびブタジエンおよび／またはイソプレンに主として由来するものである。ポリ（共役ジエン）ブロックは所望により実質的程度、すなわち、エチレン性不飽和の80％を超えてまで水素化されていてもよい。
「主として由来する」なる語は、各個々のブロックの主要モノマーが所望により少量の他の成分、特に少量の他のブロックの主要モノマーと混合されていてもよいことを意味する。
ビニル芳香族モノマーの例はスチレン、α−メチルスチレン、ｐ−メチルスチレン、ｍ−メチルスチレン、ｏ−メチルスチレン、ｐ−tert−ブチルスチレン、ジメチルスチレン、ビニルナフタレン等およびそれらの混合物から選択でき、共役ジエンモノマーはブタジエン、イソプレン、ピペリレン等およびそれらの混合物から選択できる。
これらのモノマーのうち、スチレンおよびブタジエンまたはイソプレンあるいはそれらの混合物が好ましい。最も好ましくは、実質的に純粋なポリ（スチレン）ブロックおよび実質的に純粋なポリ（ブタジエン）またはポリ（イソプレン）ブロックのみを含有するブロックコポリマーが使用できることが判明した。
適当に使用できるかかるブロックコポリマーはCariflex,KratonDおよびＧブロックコポリマー（CariflexおよびKratonは商標である）であり、より好ましくは、CariflexKX139、CariflexTR−1102、KratonG1652、KratonG1726ブロックコポリマーを用いる。
また、個々のグレードの水素化ブロックコポリマーまたは非水素化ブロックコポリマーまたは部分的水素化コポリマーコポリマーの他に、水素化したおよび非水素化のまたは部分的に水素化したブロックコポリマーの混合物をブロックコポリマー組成物の出発成分として使用することもできることが理解されるであろう。
本発明の組成物で使用すべきブロックコポリマーのポリ（共役ジエン）ブロックは選択的に水素化できることおよび／またはカルボン酸またはその誘導体、エポキシ化合物、シラン化合物、アミンまたはアミドのごとき極性原子団でグラフト化できることは理解されるであろう。
不飽和酸誘導体でグラフト化されたブロックコポリマーの代表的な例は、米国特許第4,007,311号、米国特許第4,264,747号および欧州特許出願第0085115号、第0173380号、第0215501号、第0301665号から知られている。
好ましくは、極性原子団でのグラフト化は選択的に水素化されたポリ（共役ジエン）ブロックに対して行う。より好ましくは、不飽和カルボン酸またはそのエステルまたは酸無水物を該水素化ポリ（共役ジエン）ブロックにグラフト化する。
かかるグラフト化剤の好ましい例は、無水マレイン酸、フマル酸またはそのエステル、イタコン酸またはそのエステルもしくは無水物、アクリル酸またはメタクリル酸またはそれらの酸のエステルであり、好ましくはアクリル酸グリシジルである。より好ましくは、無水マレイン酸またはアクリル酸エステルを用いる。
無水マレイン酸でグラフト化された市販のブロックコポリマーの例はKratonFG1901およびFG1921Xである。
無修飾水素化ブロックコポリマーの混合物および修飾された水素化ブロックコポリマーの混合物、好ましくは、その基本的ブロックが構造的に関連したものより好ましくは同様であるものも、本発明で用いるべきホットメルト組成物で使用できる。本発明で使用すべきホットメルト組成物における成分としての官能性化された選択的水素化ブロックコポリマーの使用が、出発カーペットに適用されるヤーンの極性熱可塑性ポリマーに対する所望の適合性に関して必要であろうことは理解されるであろう。特に、該修飾された水素化ブロックコポリマーは単独または非修飾ブロックコポリマーと組み合わせてポリアミドカーペットの場合には基本的に使用される。
加えて、かかる個々のブロックコポリマーのグレードは、それ自体、主要量の重量部の前記定義トリブロックコポリマーと少量（≦20重量％）のジブロックコポリマーのブレンドより実際にはなり、該ジブロックコポリマーは（部分的）カップリングおよび停止の前に前駆体リビングブロックコポリマーに由来するものであるか、あるいはトリブロックコポリマーのみよりなることができる
所望により選択的に水素化されていてもよいブロックコポリマーの末端ブロックは、通常、3000ないし100000、好ましくは5000ないし20000の範囲の見掛けの分子量を有し、内部の所望により選択的に水素化されていてもよいポリ（共役ジエン）ブロックは、通常は、10000ないし300000、好ましくは30000ないし100000の範囲の見掛けの分子量を有する。最初に調製されるポリ（共役ジエン）ブロックは、通常、該共役ジエン分子に対して５ないし50モル％の、より好ましくは非水素化ブロックコポリマーを使用する場合は５ないし15％の、実質的に完全に水素化されたブロックコポリマーを使用する場合は25〜40％の1,2重合化に由来するビニル基を含有する。
本発明で用いるべき完全なブロックコポリマーは、通常、20ないし60重量％の、好ましくは25ないし50重量％の量の結合したビニル芳香族を含有する。全ブロックコポリマーの見掛け分子量は、通常、20000ないし350000、好ましくは40000ないし200000、より好ましくは40000ないし150000の範囲である。
成分（ｂ）としては、種々の可塑化油が本発明により用いるべき組成物で有用である。
有用であることが判明した可塑化油は石油由来の油、オレフィンオリゴマーおよび低分子量ポリマー、ならびに植物油および動物油およびそれらの誘導体を包含する。
使用できる石油由来油は比較的高沸点炭化水素物質であり、少量の芳香族炭化水素を、好ましくは油の20重量パーセント未満、より好ましくは15重量パーセント未満含有し、最も好ましくは該油は全体として非芳香族であり得る。オリゴマーは、350および10000の間の平均分子量を有する、ポリプロピレン、ポリブテン、水素化ポリイソプレン、水素化ポリブタジエン、ポリピペリレンならびにピペリレンおよびイソプレンのコポリマーであり得る。
植物油および動物油は、通常の脂肪酸のグリセリルエステルおよびその重合生成物を含む。
好ましいパラフィン油の例は、500ないし6000の範囲の分子量を有するPrimol352（Primolは商標である）、CatenexSM925、CatenexSM956（Catenexは商標である）、およびNapvisおよびHyvis（商標）ポリオレフィンである。
成分（ｃ）としては、種々の末端ブロック適合樹脂が本発明で用いる組成物で有用である。
末端ポリ（ビニル芳香族）ブロック修飾樹脂の例はクマロン−インデン樹脂、ポリフェニレンエーテル、より特定的にはポリ（2,6−ジメチル−1,4−フェニレンエーテル）、ポリスチレン樹脂、ビニルトルエン−アルファメチルスチレンコポリマー樹脂、ポリインデン樹脂、またはポリ（メチルインデン）樹脂を含む。
かかる市販樹脂の例は、HercuresHM100、HercuresA120、HercuresA100、Endex160、KristalexF120,KristalexF5140、NevchemNL140およびPiccotex120である（Hercures、Endex、Kristalex、NevchemおよびPiccotexは商標である）。
好ましい修飾樹脂は所望により置換されていてもよいポリスチレン樹脂である。
本発明のプロセスで用いるべき出発ホットメルト組成物の成分ａ）、ｂ）およびｃ）の重量比は、通常、ブロックコポリマー100重量部当たり、30ないし200重量部、好ましくは80ないし170重量部、より好ましくは120ないし170重量部の範囲の可塑化油、およびブロックコポリマー100重量部当たり、30ないし150重量部、好ましくは75ないし125重量部の範囲の末端ブロック適合樹脂である。
前記したブロックコポリマー組成物は、ホットメルト組成物の適用で原理的に知られているいくつかの方法によって、あるいは例えば1993年12月22日付け出願の同時係属欧州出願第93203636.1号に記載されている低温粉砕によって得られる微粉砕形態の前記ブロックコポリマー組成物を適用することによってカーペット裏に適当な層状に適用し、例えばIR放射によって該層を加熱して長尺裏打ち層を得ることができる。
該出発ホットメルト組成物は、150〜200℃の範囲の通常の加工温度で＜500Pa.sの、より好ましくは該温度範囲で0.5ないし100Pa.sの範囲の最適溶融粘度を有する。さらに、それらは、40ないし60ショアーＡの最終裏打ち層の硬度を与え、一方、100ないし1600g/m2、好ましくは200ないし1000g/m2の前記特別のタイプの経済的に魅力的なカーペット製造用のカーペット裏に適用すべき目的ホットメルトの量が達成できる。
ホットメルト組成物は、３種の前記主要成分の他に、安定剤、充填剤、着色剤およびスリップ剤のごとき１種以上の添加剤を所望により含有していてもよいことは理解されるであろう。
本発明の実施で所望により用いてもよい安定化剤または酸化防止剤は、高分子量の立体障害フェノールおよび硫黄および／またはリン含有フェノールのごとき多官能性フェノールを含む。立体障害フェノールは当業者によく知られており、そのフェノール性ヒドロキシル基に近接した立体障害のバルキィな基も含有するフェノール性化合物と特徴付けることができる。特に、第三級ブチル基またはアミル基が、一般に、フェノール性ヒドロキシル基に対して少なくとも１つのオルト位にてベンゼン環上に置換されている。
かかる安定化剤の例は、商標SumilizerおよびIrganox、例えばSumilizerGMおよびGS、Irganox1010の下で商業的に入手可能である。
当該分野でよく知られているさらなる添加剤、無機および有機充填剤を用いることができる。かかる充填剤の例は炭酸カルシウム、ケイ酸アルミニウム、クレー、タルク、二酸化チタン、ベントナイト、カオリン、バライト、雲母、シリカ、硫酸バリウムまたはそれらの混合物を含む。好ましい充填剤は炭酸カルシウムである。≧１μ、より好ましくは５〜50μの範囲の粒径を有する充填剤を、ブロックコポリマー100重量部当たり400重量部までの、好ましくは150〜250重量部の量で配合できる。そのタイプの市販の充填剤の例はDurcal5およびMillicarb（共に商標）である。
当業者ならば驚くべきことに、ホットメルトコーティング押出−コーティングまたは粉末コーティングのごとき１工程の加工技術によって本発明によりカーペット繊維にホットメルトを適用すると、カーペット裏打材が得られ、例えばポリプロピレンタフトの非常に良好な固着が示されることを理解するであろう。裏打ちの重量に応じて、３〜8kgのタフト固着が得られる。さらに、裏打ち層の上層および所望により第２の裏打材への結合は、180゜のＴ−剥離強度テストによって測定して3N/5cmを超え得る。
他方、本発明で得られるカーペット裏打材は、カーペット全体の魅力的な丈夫さと組み合わせて魅力的な柔軟性を示す。裏打ち層は0.1ないし5mm、好ましくは0.2ないし0.5mmの範囲の合計厚みを有するのが好ましい。
本発明により製造されるリサイクル可能なカーペット、例えば自動車用カーペットの使用目的のうちいくつかについては、ホットメルト組成物または粉末化組成物を１工程でカーペット繊維に直接適用できる。
高耐摩耗性を要するカーペットの具体例、例えば、家庭用タフテッドカーペットまたは業務用カーペットについては、150〜120℃の範囲の加工温度で＜20Pa.sの溶融粘度を有する、好ましくはその温度範囲で0.5ないし15pa.sの範囲の溶融粘度を有する該出発ホットメルト組成物に基づいて、プレコート組成物を第１工程におけるごとく繊維に適用し、続いてホットメルトブロックコポリマー組成物の第２層を適用することは、第２工程で比較的高溶融粘度を示すので好ましい。
高耐摩耗性を要するカーペットの具体例については、最も好ましくは、ブロックコポリマー組成物のプレコーティング層を押出コーティングによってホットメルトとして適用し、続いての層は微粉末の形態で適用し、該層は引き続いて加熱処理によって溶融して連続層とされる。
カーペットの裏に適用すべきプレコート組成物の量は100ないし1600g/m2、好ましくは100ないし500g/m2で変化し得る。かく得られたカーペット裏打材は、良好なフィラメント結合と共に非常に良好なタフト固着を示し、その結果良好な摩耗耐性が得られる。
本発明のさらに別の具体例によると、ポリプロピレンまたはジュートよりなるさらなる第２の裏打材またはウェブを特別の目的で適用できることが理解されるであろう。このウェブは、便宜には、裏打材それ自身と同一のコーティング工程で適用できる。
所望ならば、冷却後に、例えば通常の接着剤コーティングによって、カーペットに適用したホットメルト組成物層の外部を比較的薄い層でさらにコートし、抗−スリップ性および／または接着剤の薄いコーティングを供して、カーペットをその正確な位置に固定することができる。
ブロックコポリマー組成物の適用は、種々の通常の適用技術によって行うことができる。好ましくは、ホットメルト押出コーティングまたは粉末コーティングプロセスを、より好ましくはシートおよびカーペット繊維を圧縮するための引き続いてのロール引取装置と組み合わせて用いることができる。
本発明のもう１つの態様は、100ないし1600g/m2の範囲の量のホットメルト組成物を含有し0.1ないし5mm、好ましくは0.2ないし0.5mmの厚みを有し、かつポリプロピレンまたはポリアミドまたはポリエステルヤーンに由来する基材カーペット繊維を有する、40ないし60ショアーＡの硬度を示す、前記したブロックコポリマー組成物に由来する裏層を有する容易かつ十分にリサイクルできるカーペットによって構成されることが理解されるであろう。
本発明のもう１つの態様は、カーペット裏打ちで用いるべきブロックコポリマー組成物によって構成され、魅力的な特性の組合せをさらに示し、かつかなり簡単な裏打ち技術のため比較的製造コストにて得られる十分にリサイクル可能なカーペットが提供される。
従って、また、本発明は、
ａ）少なくとも２の末端ポリ（ビニル芳香族）ブロックおよび少なくとも１つの内部ポリ（共役ジエン）ブロックを含有する100重量部のブロックコポリマー、ここに、元のエチレン性不飽和は所望により選択的に水素化されていてもよく、
ｂ）30ないし250重量部の前記した非芳香族可塑化油、
ｃ）30ないし200重量部の前記した末端ブロック適合性樹脂
よりなることを特徴とする容易で十分にリサイクル可能なカーペットの裏打ち用のブロックコポリマー組成物に関する。
より好ましくは、容易で完全にリサイクル可能なカーペットの裏打ち用の該メルト組成物は、
ａ）少なくとも２の末端ポリ（ビニル芳香族）ブロックおよび少なくとも１つの内部ポリ（共役ジエン）ブロックを含有する100重量部のブロックコポリマー、ここに、元のエチレン性不飽和は所望により選択的に水素化されていてもよく、
ｂ）80〜180重量部の前記した可塑化油、
ｃ）70〜160重量部の前記した末端ブロック適合性樹脂よりなる。
所望により無機充填剤およびより好ましくは炭酸カルシウムを500重量部の量まで含めることができる。
かかるブロックコポリマー組成物は、高剪断混合法または所望の溶融粘度となるまでの加熱下での混合法のごとき、それ自体公知の方法により製造できる。
本発明のさらなる態様は、十分に細断したリサイクル可能なカーペットによって構成され、これは圧縮および続いての押出により有用な製品に再生できる。
本発明は以下の実施例によってさらに説明されるが、その範囲はこれらの具体例に限定されるものではない。
実施例１
押出機にて高剪断混合法によって調製し、70重量部のKratonG1652および30重量部のCariflexKX139（商業的に入手可能なスチレン−ブタジエンブロックコポリマー、分子量92000を有し、スチレン含有量は40％であって、20g/分の200℃/5kgにおける溶融流量を有する（ISO  1133））、140重量部のCatenexSM925（商業的に入手可能なパラフィン／ナフテン油（64/34）、15℃で867kg/m3の密度、−15℃の流動点）、80重量部のKristalexF−120（アルファ−メチルスチレンに大部分由来する商業的に入手可能な低分子量の熱可塑性炭化水素ポリマー、118℃の軟化点）、１重量部のKemamideE（Kemamideは商業的に入手可能なエクルカミド（ecrucamide）（スリップ剤）、分子量335、密度130゜g/ml:0.875）および１重量部のIrganox1010を含有し、160℃で30Pa.sの、180℃で13Pa.sの溶融粘度を有するホットメルト組成物（１）を、押出コーティング法によって、２〜10パイル/cm2を含有し、かつ各パイルが約100〜140フィラメントよりなるループパイルのポリプロピレンカーペット繊維の裏側に適用した。実験はいくつかのミルロールを用いて、カーペットコーテイング装置で行った。
ホット押出シート（ダイ中の溶融体の温度は170℃であった）をカーペットの裏側に直接適用した。
裏打ち組成物とPP繊維との間の結合力はＴ剥離テストによって測定した。
タフト固着は、カーペット裏打材から剥離されるまで１のタフトを引っ張ることによって測定した。
測定した特性は表にリストした。
実施例２
100重量部のCariflexTR−1102、114重量部のCatenexSM925、80重量部のKristalexF−120、200重量部のDurcal5（商業的に入手可能な炭酸カルシウム粉末）、１重量部のKemamideEおよび１重量部のIrganox1010を含有し、82Pa.sの160℃におけるおよび32.2Pa.sの180℃における溶融粘度を有するホットメルト組成物（２）を実施例１と同様にして同一のPPカーペット繊維裏側に適用した。測定した特性は表にリストした。
実施例３
100重量部のCariflexKX139、100重量部のCatenexSM925、50重量部のKristalexF−120、200重量部のDurcal5、１重量部のKemamideEおよび１重量部のIrganox1010を含有し、95.2Pa.sの160℃におけるおよび30Pa.sの180℃における溶融粘度を有するホットメルト組成物（３）を実施例１と同様にして同一のPPカーペット繊維裏側に適用した。
測定した特性は表にリストした。
実施例４
100重量部のKratonG1652、140重量部のPrimol3525（商業的に入手可能なパラフィン油;15℃における密度:685kg/m3;流動点−18℃）、100重量部のKristalexF−120、200重量部のDurcal5、１重量部のKemamideEおよび１重量部のIrganox1010を含有し、156Pa.sの160℃におけるおよび39Pa.sの180℃における溶融粘度を有するホットメルト組成物（４）を実施例１と同様にして同一のPPカーペット繊維裏側に適用した。
測定した特性は表にリストした。
実施例５
実施例１に記載したホットメルト組成物（１）を、10〜20パイル/cm2を含有し、各パイルが100ないし140フィラメントよりなるポリアミドPETカーペット繊維の裏側に押出コーティング法によって適用した。実験は実施例１に記載のごとくに行った。
測定した特性は表にリストした。
実施例６
100重量部のCariflexTRKX139、30重量部のCatenexSM956、100重量部のHercuresA100、１重量部のKemamideEおよび１重量部のIrganox1010を含有し、13Pa.sの180℃における溶融粘度を有するホットメルト組成物を実施例１と同様にして同一のPPカーペット繊維裏側に適用した。
このプレコートのトップに、350μｍの平均粒径を持つ粉末形態のホットメルト組成物（４）を粉末コーティング装置で適用した。
＞3kgのタフト固着およびフィラメントの良好な結合が得られた。
実施例７
100重量部のKratonG1726、100重量部のHercures  A120、140重量部のCatenexSM925、50重量部のDurcal5,1重量部のKemamideEおよび１重量部のIrganox1010を含有し、0.7Pa.sの180℃における溶融粘度を有するホットメルト組成物を実施例１と同様にして同一のPPカーペット繊維裏側に適用した。このプレコートのトップに、500μｍの平均粒径を持つ粉末形態のホットメルト組成物（２）を粉末コーティング装置で適用した。
生地裏打ちの優れたタフト固着、フィラメント結合および脱ラミネート力（ASTMD3936）が得られた。
実施例８
約1Pa.sの160℃における溶融粘度を有する、50部のKRG1726、50部のKRG1652、150部のHercuresA120、175部のCatenexSM925、50部のDurcal5、１部のKemamideE、１部のIrganox1010を実施例１と同様に同一のPPカーペットに適用した。
このプレコートのトップに、500μｍの平均粒径を持つ粉末形態のホットメルト組成物（２）を粉末コーティング装置で適用した。
優れたタフト固着（ASTMD1335）、フィラメント結合（Lissonテスト（DIN54322）、ドラムテスト（DIN54323）、および椅子キャスターテスト（DIN54324））、脱ラミネート力（ASTMD3936）が測定された。
0003644962.tif 000002
0003644962.tif 000003
以下の表には、カーペットを細断し圧縮し、次いで得られた粒子をバージンPPホモポリマーと混合することによって得られた、本発明の組成物を含有するKratonGブロックコポリマーで裏打ちした、ポリプロピレン繊維のリサイクルされたカーペットのブレンドの物理的特性をリストする。
0003644962.tif 000004
これまでの表から、細断および圧縮後のリサイクルカーペットは容易にバージンPPホモポリマーとブレンドできて、（充填剤入り）強化PPの品質のブレンドの特性を供することが理解されよう。